(57)【要約】【課題】ポリイミドフィルムの少なくとも片面の動摩擦係数を下げ、耐久性が高く、製造コストの低いポリイミド複合フィルム及びその製造方法を提供する。【解決手段】ポリイミドとフッ素樹脂粒子とを含む混合物が成形され加熱硬化されたポリイミド複合フィルム（２１）であって、複合フィルム（２１）の表層近傍に存在する少なくとも一部のフッ素樹脂粒子（２５）が、複合フィルム（２１）の片面または両面に溶融流動して析出し、部分的又は全面にフッ素樹脂被膜（２３）を形成している。この複合フィルム（２１）は、ポリイミド前駆体溶液にフッ素樹脂粒子（２２）を添加した混合溶液を金属板（２８）等に所定の厚みにキャスティング成形し、加熱してイミド化し、イミド化の最高温度をフッ素樹脂の融点を越える温度とすることにより製造できる。【選択図】  図４
2007030501.tif 000002
【特許請求の範囲】
【請求項１】
ポリイミドとフッ素樹脂粒子とを含む混合物が成形され加熱硬化されたフィルムであって、前記フィルムの表層近傍に存在する少なくとも一部のフッ素樹脂粒子が、前記フィルムの片面又は両面に溶融流動して析出し、部分的に又は全面にフッ素樹脂被膜を形成していることを特徴とするポリイミド複合フィルム。
【請求項２】
前記フィルムの少なくとも片面における純水に対する接触角が９０°以上である請求項１に記載のポリイミド複合フィルム。
【請求項３】
前記フィルムにおけるフッ素樹脂粒子の含有率が、５〜５０重量％である請求項１又は２に記載のポリイミド複合フィルム。
【請求項４】
前記フッ素樹脂粒子が、ポリテトラフルオロエチレン（ＰＴＦＥ）、テトラフルオロエチレン−パーフルオロアルキルビニルエーテル共重合体（ＰＦＡ）、ポリクロロトリフルオロエチレン（ＰＣＴＦＥ）、テトラフルオロエチレン−ヘキサフルオロプロピレン共重合体（ＦＥＰ）、テトラフルオロエチレン−エチレン共重合体（ＰＥＴＦＥ）から選ばれる少なくとも一つのフッ素樹脂である請求項１〜３のいずれかに記載のポリイミド複合フィルム。
【請求項５】
前記フッ素樹脂粒子の平均粒子径が、０．１〜１００μｍである請求項１〜４のいずれかに記載のポリイミド複合フィルム。
【請求項６】
前記ポリイミドが、少なくとも１種の芳香族テトラカルボン酸二無水物と、少なくとも１種の芳香族ジアミンからなるポリイミド前駆体溶液を加熱イミド化したポリイミドである請求項1〜５のいずれかに記載のポリイミド複合フィルム。
【請求項７】
前記ポリイミド複合フィルムは、平板シート状フィルム若しくはテープ又はこれらの巻き取り体である請求項1〜６のいずれかに記載のポリイミド複合フィルム。
【請求項８】
ポリイミド前駆体溶液とフッ素樹脂粒子との混合溶液を所定の厚みにキャスティング成形し、加熱してイミド化し、フィルム成形したポリイミド複合フィルムの製造方法であって、
前記イミド化の最高温度をフッ素樹脂の融点を越える温度とし、前記フィルムの表層近傍に存在する少なくとも一部のフッ素樹脂粒子を、前記フィルムの片面または両面に溶融流動して析出させ、部分的又は全面にフッ素樹脂被膜を形成させることを特徴とするポリイミド複合フィルムの製造方法。
【請求項９】
前記ポリイミドが、ビフェニルテトラカルボン酸二無水物（ＢＰＤＡ）と、パラフェニレンジアミン（ＰＰＤ）からなるポリイミド前駆体溶液を加熱イミド化したポリイミドである請求項８に記載のポリイミド複合フィルムの製造方法。
【発明の詳細な説明】
【技術分野】
【０００１】
本発明は、ポリイミド樹脂とフッ素樹脂粒子とを含む単体層のポリイミド複合フィルムに関するものである。詳しくは高い耐熱性と寸法安定性を有し、かつ、低い摩擦係数及び離型性を兼ね備えたポリイミド樹脂とフッ素樹脂を主成分とするポリイミド複合フィルム及びその製造方法に関するものである。
【背景技術】
【０００２】
ポリイミド樹脂は耐熱性、寸法安定性、機械的特性、電気的特性など優れた特性を有し、電子・電気機器あるいは航空・宇宙産業などの幅広い分野で使用されている。特にプラスチックの中でも最高の耐熱性を有する強靭なポリイミド樹脂と、同じく耐熱性が高く化学的、電気的に優れている上に離型性を併せ持つフッ素樹脂は、さまざまな組み合せや構成で複合化され、ＯＡ機器や医療機器あるいは絶縁材料などの用途で市場が拡大している。
【０００３】
このようにそれぞれ優れた特性を有するポリイミド樹脂とフッ素樹脂との複合化は、ポリイミドフィルムの表面にプライマーを塗布し、プライマー層を介してフッ素樹脂ディスパージョンをコーティングし焼成して積層化する方法（特許文献１、特許文献２）、あるいはポリイミドフィルムとフッ素樹脂フィルム表面をコロナ放電処理後、両フィルムを熱的にラミネートする方法が一般的である。しかし、これら従来の製造方法は、ポリイミド前駆体の作製から完成品の積層フィルムを得るまでの製造工程が長くて煩雑であり、しかもこれらの製法で得られた積層フィルムはいずれもフィルムが丸まってカールしたり、湾曲や反りが発生したりして、取り扱いが難しいという問題が指摘されている。また、いず
れも積層体であるため、ポリイミドフィルム層とフッ素樹脂層の剥離強度が小さく、十分な耐久性が得られないという問題もある。
【特許文献１】特開平１０−１３８２６４号公報
【特許文献２】特開２０００−２１１０８１号公報
【発明の開示】
【発明が解決しようとする課題】
【０００４】
本発明は、このような事情に鑑みてなされたものであり、ポリイミドとフッ素樹脂両材料の優れた特性を併せ持ち、かつ、カールや湾曲や反りの発生がなく、さらにポリイミド層とフッ素樹脂層間で剥離しないポリイミド複合フィルムとその製造方法を提供する。
【課題を解決するための手段】
【０００５】
本発明のポリイミド複合フィルムは、ポリイミドとフッ素樹脂粒子とを含む混合物が成形され加熱硬化されたフィルムであって、前記フィルムの表層近傍に存在する少なくとも一部のフッ素樹脂粒子が、前記フィルムの片面または両面に溶融流動して析出し、部分的又は全面にフッ素樹脂被膜を形成していることを特徴とする。
【０００６】
本発明のポリイミド複合フィルムの製造方法は、ポリイミド前駆体溶液とフッ素樹脂粒子との混合溶液を所定の厚みにキャスティング成形し、加熱してイミド化し、フィルム成形したポリイミド複合フィルムの製造方法であって、前記イミド化の最高温度をフッ素樹脂の融点を越える温度とし、前記フィルムの表層近傍に存在する少なくとも一部のフッ素樹脂粒子を、前記フィルムの片面又は両面に溶融流動して析出させ、部分的又は全面にフッ素樹脂被膜を形成させることを特徴とする。
【発明の効果】
【０００７】
本発明は、ポリイミド複合フィルムの表層近傍に存在する少なくとも一部のフッ素樹脂粒子が、フィルムの片面又は両面に溶融して析出し、この溶融析出したフッ素樹脂はポリイミドと一体化し、かつ、前記フィルム表面で流動した被膜を形成しているのでフィルム表面の動摩擦係数が低く、水に対する接触角が大きく、優れた離型性を有し、ポリイミドとフッ素樹脂が持つ特性を兼ね備えた複合フィルムを提供できる。
【０００８】
さらに、本発明の製造方法はポリイミド前駆体溶液にフッ素樹脂粒子を混合し分散した溶液を、金属ベルト表面に流延し所定の厚みにキャスティング成形し、加熱してイミド化し、前記イミド化の最高温度をフッ素樹脂の融点を越える温度とすることにより、ポリイミドフィルムの表層近傍に存在するフッ素樹脂粒子を、ポリイミドフィルムの少なくとも片面に溶融して析出させることができる。
【０００９】
本発明のポリイミド複合フィルムは単体層であるため、ポリイミドとフッ素樹脂が剥離することがなく、またフィルムのカールや湾曲や反りが発生し難く、取扱いや加工性を著しく向上させることができる。またポリイミド前駆体溶液に混合するフッ素樹脂粉末の添加量を調整することによって、ポリイミド複合フィルムの低誘電率化を図ることができる。本発明のポリイミド複合フィルムは、耐熱性摺動材料や離型性フィルム、あるいは積層してプリント基板材料や、さらにテープ状にスリットして銅線の回りにラッピングすることにより電線の被覆材料として用いることができる。
【発明を実施するための最良の形態】
【００１０】
本発明のポリイミド複合フィルムの基本的成分は、ポリイミドとフッ素樹脂粒子である。ポリイミドとフッ素樹脂粒子との相溶性はなく、ポリイミドフィルムの片面または両面にフッ素樹脂が溶融析出し、かつ前記溶融析出面はその表面で流動した被膜を形成している。
【００１１】
そして、金属ベルトなどの表面にキャスティング成形されたフッ素樹脂粒子を含むポリイミド前駆体溶液を加熱してイミド化させる際に、イミド化の最高温度をフッ素樹脂の融点を越える温度とする。これにより、フッ素樹脂粒子がポリイミドの少なくとも片面に溶融析出し、これにより低い動摩擦係数と、高い離型性を有するポリイミド複合フィルムを得ることができる。
【００１２】
前記フッ素樹脂被膜面は、フッ素樹脂粒子に起因する粒状模様を有していることが好ましい。これはフッ素樹脂粒子がポリイミドフィルムの表面に析出し、その形状は表面が細かな泡の状態として観察される。
【００１３】
前記フッ素樹脂粒子は、ポリテトラフルオロエチレン（ＰＴＦＥ）、テトラフルオロエチレン−パーフルオロアルキルビニルエーテル共重合体（ＰＦＡ）、ポリクロロトリフルオロエチレン（ＰＣＴＦＥ）、テトラフルオロエチレン−ヘキサフルオロプロピレン共重合体（ＦＥＰ）、テトラフルオロエチレン−エチレン共重合体（ＰＥＴＦＥ）から選ばれる少なくとも一つのフッ素樹脂であることが好ましい。
【００１４】
ポリイミド複合フィルムの表面に析出したフッ素樹脂を熱的に流動させ、フッ素樹脂被膜を形成させるためにはＰＦＡやＦＥＰのような熱可塑性フッ素樹脂が好ましい。これらのフッ素樹脂は融点以上の温度で流動し、ポリイミドフィルム両面に被膜状のフッ素樹脂として形成することができる。
【００１５】
またＰＴＦＥ樹脂のように融点以上の温度に加熱しても溶融粘度が高く流動し難いフッ素樹脂を混合した場合、フィルム表面の構造はポリイミドが海状、フッ素樹脂粒子が島状で存在するいわゆる海島構造である。このような海島構造は、フッ素樹脂材料の持つ低い摩擦特性と微細な凹凸形状を有するため、摺動抵抗が低く、好ましい構造である。
【００１６】
本発明で使用するポリイミドは熱硬化性樹脂であり、ポリイミド前駆体溶液とフッ素樹脂の混合溶液を所定の厚みにキャスティング成形し、乾燥及び加熱してイミド化を完結させ、ポリイミド複合フィルムの少なくとも片面にフッ素樹脂が析出したポリイミド複合フィルムを作製することができる。前記において「所定の厚み」とは、最終的に得られるポリイミドフィルムの厚さによって定まるが、前記キャスティングフィルムを乾燥及び加熱してイミド化を完結させるまでの間に収縮する分を加味して決めることができる。
【００１７】
本発明のポリイミド複合フィルムは、平板シート状フィルム若しくはテープ又はこれらの巻き取り体であることが好ましい。また、本発明のポリイミド複合フィルムの好ましい厚みは、１０μｍ以上１ｍｍ以下の範囲である。
【００１８】
前記方法で作製したポリイミドフィルムは、加熱イミド化工程でその被膜が空気に接している面にフッ素樹脂が溶融析出し易い。すなわち、フッ素樹脂粉末はポリイミド前駆体溶液中では混合され分散した状態で存在する。しかし加熱しイミド化を進行させる過程でフッ素樹脂の融点を超える温度まで加熱処理することにより、溶融したフッ素樹脂がポリイミドフィルムの厚み方向で、空気に接している最外層に向かって移動していくことが考えられる。
【００１９】
フッ素樹脂粒子がポリイミド複合フィルムの中で移動していく現象の詳細なメカニズムは不明であるが、本発明者らは数多くの実験と研究を継続した結果、前記のポリイミド前駆体溶液とフッ素樹脂の混合溶液をガラス板上に流延し、キャスティング成形し、乾燥及び加熱してイミド化を完結させポリイミド複合フィルムを作製する過程において、前記フィルムがガラスに密着している面にもフッ素樹脂が溶融析出することを見出し、確認実験を行った。
【００２０】
その結果、空気層に全く接していなく、ガラスに密着しているフィルム表面にもフッ素樹脂を析出させることができることを見出した。またフィルムの両面にフッ素樹脂が析出する現象は、フッ素樹脂の種類やイミド化工程の温度の違いによって異なることを見出した。
【００２１】
すなわち、フッ素樹脂が析出する現象は、フッ素樹脂の融点とポリイミド前駆体のイミド化温度の影響を受ける。詳細な実験結果では、芳香族テトラカルボン酸二無水物としてビフェニルテトラカルボン酸二無水物（ＢＰＤＡ）と、芳香族ジアミンとしてパラフェニレンジアミン（ＰＰＤ）を用いた剛直なポリイミドにフッ素樹脂を混合した場合、イミド化の最高温度がフッ素樹脂の融点未満では、フッ素樹脂はポリイミド複合フィルムのいずれの面にも顕著に現れないが、フッ素樹脂の融点以上まで温度を上げるとフィルムの両面にフッ素樹脂が溶融して析出し、低い摩擦抵抗を有する複合フィルムを得ることができた。
【００２２】
また、芳香族テトラカルボン酸二無水物と芳香族ジアミンからなるポリイミド前駆体溶液をイミド化して得られるポリイミド樹脂において、フッ素樹脂を溶融析出させるための要素として熱収縮率の大きいポリイミド樹脂が適していることを見出した。すなわち、ポリイミド前駆体溶液をガラス板上にキャスティング成形し乾燥後、３００℃まで加熱しイミド化を進行させその後、冷却しポリイミドフィルムをガラス板より剥がし、再び常温からフッ素樹脂の融点以上の温度、例えば４００℃まで加熱した時、３００℃〜４００℃の温度範囲での熱収縮率が大きいポリイミドがフッ素樹脂を溶融析出させやすいことを見出した。
【００２３】
詳細なテストの結果では、芳香族テトラカルボン酸二無水物成分としてＢＰＤＡと、芳香族ジアミン成分としてＰＰＤを用い作製したポリイミドフィルムの熱収縮率は０．９％であり、またピロメリット酸二無水物（ＰＭＤＡ）と４，４'−ジアミノジフェニルエーテル（ＯＤＡ）から作製したポリイミドフィルムの熱収縮率は０．０９％であった。両材料を比較するとＢＰＤＡとＰＰＤから得られたポリイミド樹脂がフッ素樹脂を溶融析出させるためには適した材料である結果が得られた。すなわち本発明においてポリイミド樹脂からフッ素樹脂を溶融析出させるためには、３００℃〜４００℃における熱収縮率が大きいポリイミド樹脂を選定することが好ましい。
【００２４】
前記熱収縮率の詳細なテスト方法を以下に説明する。熱収縮率の測定は島津製作所社製"ＴＭＡ−５０"を用いた。ポリイミドフィルムはポリイミド前駆体溶液をガラス板上にイミド化完結時の厚みが５０μｍになるよう流延し１５０℃の温度で４０分乾燥後、２００℃で４０分、さらに２５０℃で２０分、３００℃で２０分加熱しポリイミドフィルムを作製した。
【００２５】
このフィルムを長さ１０ｍｍ、幅３．５ｍｍの短冊状に切断しその片方に２．０ｇの荷重をかけ"ＴＭＡ−５０"に装着した。熱収縮の状態は室温から４００℃まで１０℃／分の昇温速度で加熱し３００℃から４００℃における熱収縮率を算出した。
【００２６】
次にＰＴＦＥ（融点：３２７℃）よりも融点の低いＦＥＰ（融点：２６０℃）をポリイミド前駆体溶液に混合し実験した結果では、イミド化の最高温度が３００℃でフィルム両面にフッ素樹脂（ＦＥＰ）が析出し、且つ、その表面は熱流動した被膜を形成し低い摩擦抵抗を有するポリイミド複合フィルムを得ることができた。
【００２７】
このように本発明においてポリイミド複合フィルムの両面にフッ素樹脂を析出させるにはフッ素樹脂やポリイミド樹脂の種類、およびイミド化温度などを所定の条件に設定することによりポリイミド複合フィルムの両面にフッ素樹脂を析出させることが可能になった。
【００２８】
本発明のポリイミド複合フィルムは単体層でもよいし、必要に応じて、多層に成形してもよい。またポリイミドやフッ素樹脂の種類、あるいはフッ素樹脂の混合量を変え、特性の異なる構成のフィルムを多層にすることもできる。
【００２９】
さらにフッ素樹脂を混合したポリイミド前駆体を用いキャスティング成形した後、イミド反応時の温度を制御し、ポリイミド複合フィルムの片面のみにフッ素樹脂を溶融析出させることもできる。片面にフッ素樹脂を析出させた複合フィルムは、その裏面に粘着剤を塗布したり、あるいはポリイミド複合フィルムを他の物体と接着したりする場合に、フッ素樹脂が析出していない面を有するため、粘着力や接着力を向上できるので、好ましい。
【００３０】
また、フッ素樹脂粒子を混合したポリイミド前駆体溶液には窒化ホウ素、チタン酸カリウム、マイカ、酸化チタン、タルク、炭酸カルシウム、窒化アルミニウム、アルミナ、炭化珪素、珪素、窒化珪素、シリカ、グラファイト、カーボンファイバー、金属粉末、酸化ベリリウム、マグネシウム、炭化タングステン、酸化マグネシウム等の熱伝導性あるいは導電性フィラー等を添加できる。
【００３１】
あらかじめ導電性材料や、帯電防止剤を混合分散することによって静電気の発生を抑制できポリイミド複合フィルムに塵埃の付着や、静電気によるスパークなどの現象を抑えることができ、またフィルムやテープ状での取扱い、梱包作業などが容易にできるので、好ましい。
【００３２】
また、窒化ホウ素、金属粉末、窒化アルミニウム、アルミナ、グラファイト等のフィラーを添加することによって複合フィルムの熱伝導性が改善でき離型性、摺動性、及び熱伝導性を兼ね備えるポリイミド複合フィルムとして電子写真装置の部材などに好適に用いることができる。
【００３３】
次に本発明の実施の形態について説明する。本発明において前記フッ素樹脂はＰＴＦＥ，ＰＦＡ，ＦＥＰ，ＣＰＴＦＥ等のフッ素樹脂を単体で、あるいは混合して使用することができる。ＰＴＦＥ、ＰＦＡ、ＦＥＰは耐熱性、離型性に優れ本発明で使用できる好ましい材料である。
【００３４】
また前記フッ素樹脂の混合率（添加率）は、ポリイミド前駆体溶液の固形分に対して５〜５０重量％に設定することが好ましい。より好ましくは１０〜４０重量％であり、特に好ましくは２０重量％以上、４０重量％以下である。最終的に得られるポリイミドフィルムを基準にしてもこの比率は変わらない。
【００３５】
フッ素樹脂の含有量が５重量％未満であると、溶融析出するフッ素樹脂が少なく、ポリイミドフィルム表面の離型性の向上や低摩擦抵抗化の効果が少なくなる。また５０重量％を超えると機械強度が低くなり、フィルム表面の平滑性も損なわれ割れが生じやすくなる。
【００３６】
また、前記フッ素樹脂は、粉末状のものがポリイミド前駆体溶液に混合しやすく好ましい形態であり、平均粒径は０．１〜１００μｍの範囲が好ましい。より好ましい平均粒子径は、１．０〜５０μｍの範囲である。このような範囲内であると粒子の凝集が少なく、均一に分散できるからである。
【００３７】
なお、前記平均粒径が０．１μｍ未満であると粒子が二次凝集しやすく、１００μｍを超えるとポリイミド複合フィルムにフッ素樹脂粒子に起因する凹凸が生じやすいため、好ましくない。なお、上記フッ素樹脂粉末の平均粒径の測定はレーザ回析式粒度測定装置（ＡＳＬＤ−２１００：島津製作所社製）やレーザ回析／散乱式粒度分布測定装置（ＬＡ−９２０：堀場製作所社製）で測定することが出来る。
【００３８】
前記のフッ素樹脂粒子の大きさを整えるため、ポリイミド前駆体溶液とフッ素樹脂粒子との混合溶液をキャスティング成形する前に、フィルターで濾過し、フッ素樹脂粒子の粗大粒子を除去することが好ましい。
【００３９】
また、本発明のポリイミド複合フィルムは、ポリイミドを主成分とするフィルムであり、フッ素樹脂とポリイミド前駆体溶液を混合し、金属ベルト上にキャスティング成形後、加熱イミド化したものである。前記ポリイミド前駆体溶液は、芳香族テトラカルボン酸二無水物と芳香族ジアミンとの略等モルを有機極性溶媒中で反応させて得ることができる。
【００４０】
前記、芳香族テトラカルボン酸二無水物の代表例としては、３，３'，４，４'−ベンゾフェノンテトラカルボン酸二無水物、ピロメリット酸二無水物、２，３，３'，４−ビフェニルテトラカルボン酸二無水物、３，３'，４，４'−ビフェニルテトラカルボン酸二無水物、１，２，５，６−ナフタレンテトラカルボン酸二無水物、１，４，５，８−ナフタレンテトラカルボン酸二無水物、２，３，６，７−ナフタレンテトラカルボン酸二無水物、２，２'−ビス（３，４−ジカルボキシフェニル）プロパン二無水物、ペリレン−３，４，９，１０−テトラカルボン酸二無水物、ビス（３，４−ジカルボキシフェニル）エーテル二無水物、ビス（３，４−ジカルボキシフェニル）スルホン二無水物等があげられる。
【００４１】
また、前記芳香族ジアミンの代表例としては、４，４'−ジアミノジフェニルエーテル、ｐ−フェニレンジアミン、ｍ−フェニレンジアミン、１，５−ジアミノナフタレン、３，３'−ジクロロベンジジン、３，３'−ジアミノジフェニルメタン、４，４'−ジアミノジフェニルメタン、３，３'−ジメチル−４，４'−ビフェニルジアミン、４，４'−ジアミノジフェニルスルフィド−３，３'−ジアミノジフェニルスルホン、ベンジジン、３，３'−ジメチルベンジジン、４，４'−ジアミノフェニルスルホン、４，４'−ジアミノジフェニルプロパン、ｍ−キシリレンジアミン、ヘキサメチレンジアミン、ジアミノプロピルテトラメチレン、３−メチルヘプタメチレンジアミン、等があげられる。
【００４２】
これら芳香族テトラカルボン酸二無水物及び芳香族ジアミンは、単独であるいは混合して使用することができる。またポリイミド前駆体溶液として完成させた後、それらの前駆体溶液を混合して使用することもできる。
【００４３】
前記芳香族テトラカルボン酸二無水物と芳香族ジアミンの組み合わせの中では、ビフェニルテトラカルボン酸二無水物とパラフェニレンジアミンの組み合わせが好ましい。この前駆体から得られたポリイミドはポリマーの構造がリジッドであり、フッ素樹脂の溶融温度領域でポリイミドフィルム表面にフッ素樹脂を析出させやすく最も好ましい材料である。
【００４４】
前記芳香族テトラカルボン酸二無水物と芳香族ジアミンを反応させる有機極性溶媒としてはＮ−メチル−２−ピロリドン、Ｎ，Ｎ−ジメチルホルムアミド、Ｎ，Ｎ−ジメチルアセトアミド、Ｎ，Ｎ−ジエチルホルムアミド、Ｎ，Ｎ−ジエチルアセトアミド、ジメチルスルホキシド、ヘキサメチルホスホルトリアミド、ピリジン、ジメチルテトラメチレンスルホン、テトラメチレンスルホン、炭酸エチレン、炭酸ピロピレン等があげられる。これらの有機極性溶媒はフェノール、キシレン、ヘキサン、トルエン等を混合することもできる。
【００４５】
ポリイミド前駆体溶液は芳香族テトラカルボン酸二無水物と、芳香族ジアミンとを有機極性溶媒中で通常は９０℃以下で反応させることによって得られ、溶媒中の固形分濃度は最終のポリイミド複合フィルムの仕様や加工条件によって設定することができるが１０〜３０質量％である。
【００４６】
また、有機極性溶媒中で芳香族テトラカルボン酸二無水物と芳香族ジアミンとを反応させるとその重合状況によって溶液の粘度が上昇するが、使用に際しては所定の粘度に希釈して使用することができる。製造条件や作業条件によって通常１〜５０００ポイズの粘度で使用される。
【００４７】
本発明の製造方法において、ポリイミド複合フィルムの少なくとも片面にフッ素樹脂層を析出させるためには、フッ素樹脂の融点を越える温度に加熱する必要がある。従って、イミド化の最高温度を、混合したフッ素樹脂の融点よりも１０℃以上高い温度にして、イミド化を完成させることが好ましい。
【００４８】
また、前記ポリイミド複合フィルムの両面にフッ素樹脂を析出させるために必要な加熱時間は、イミド化の最高温度がフッ素樹脂の融点を越える温度に到達してから３０分以内の時間であることが好ましい。３０分以上の加熱時間になるとフッ素樹脂の熱分解や、ポリイミドの機械的特性が低下するおそれがあるからである。
【００４９】
本発明のポリイミド複合フィルムは、例えば、のような方法で作製することができる。ステンレスなどの金属ベルトの表面に所定の厚みでフッ素樹脂混合ポリイミド前駆体溶液を流延し、キャスティング成形し、加熱装置に導き１００〜１５０℃の比較的低い温度で重合溶媒を乾燥させ、その後さらに段階的に加熱してイミド化反応を進め、最終的にはフッ素樹脂の融点を越える温度で所定時間加熱してイミド化を完成させ、ポリイミド複合フィルムを得ることができる。また１５０〜２００℃の温度で加熱処理した後、金属ベルト表面からポリイミドフィルムを分離し、フィルムの幅方向両端部をテンターなどで固定し最終のイミド化処理を行うこともできる。この製法ではイミド化加工中のポリイミドフィルムは、フッ素樹脂を析出させるための温度（フッ素樹脂の融点以上の温度）雰囲気では、フィルムが金属ベルトと接していなく加熱装置内の空気に接しているためフィルムの両面にフッ素樹脂が析出しやすく好ましい製法である。
【００５０】
本発明の一実施例においてポリイミド前駆体溶液にフッ素樹脂粉末を混合し、キャスト成形し、ポリイミドのイミド化温度が３００℃のときのポリイミド複合フィルム１０の概略拡大断面図を図１に示す。この段階まではポリイミドフィルム層１１の内部のフッ素樹脂粉末１２はフィルム中に分散された状態であり、表層面はほとんどポリイミド層で覆われている。この段階では水の接触角も低い。図中１５は金属ベルトである。
【００５１】
次に、イミド化温度を４００℃にすると図２に示すようにフッ素樹脂粉末は溶融し、ポリイミド表面から染み出すようにポリイミド表面層に析出する。１３は空気と接している面に溶融して染み出したフッ素樹脂である。１４は金属ベルトに接している面に溶融して析出したフッ素樹脂である。この状態になると水との接触角は高くなる。フッ素樹脂はポリイミドとの関係においては、非相溶で海島構造（海がポリイミド、島がフッ素樹脂）であり、かつ溶融したフッ素樹脂はポリイミド表面から部分的に析出している。
【００５２】
図３はポリイミド前駆体溶液に熱可塑性フッ素樹脂のＦＥＰ（融点２６０℃）粒子のみを単独で混合し、キャスティング成形しイミド化温度を３５０℃にしたときのポリイミド複合フィルムの概略拡大断面図である。ポリイミドフィルム層２１の内部にＦＥＰ粉末２２が分散されており、外表層面にＦＥＰが溶融流動して析出し、部分的又は全面にフッ素樹脂被膜２３を形成している。３０は金属ベルト面に溶融析出したＦＥＰ粒子である。２８は金属ベルトである。
【００５３】
図４はポリイミド前駆体溶液にＰＴＦＥ（融点３２７℃）粒子とＦＥＰ（融点２６０℃）粒子を５０：５０の割合で混合し、キャスティング成形しイミド化温度を４００℃にしたときのポリイミド複合フィルムの概略拡大断面図である。ポリイミドフィルム層２１の内部にＦＥＰ粉末２２とＰＴＦＥ粉末２４が分散されており、表層面にＦＥＰとＰＴＦＥが溶融流動して析出し、部分的又は全面にフッ素樹脂被膜（２３，２５、２９，３０）を形成している。２８は金属ベルトである。
【００５４】
本発明のポリイミド複合フィルムはカールしたり湾曲や反りの発生がほとんどなく複合フィルムの製造時、あるいは完成品をテープ状にスリットしたり、フィルムの梱包作業などにおいても取扱いや作業性の向上がはかれる。カールや湾曲の状態は完成品フィルムを２００ｍｍ×３００ｍｍに切断したシートを平面状に静置した場合、切断した端部がカールして重なり合わない状態であればフィルムの取扱上支障をきたすことがなく好ましい。
【実施例】
【００５５】
以下、実施例に基づき本発明を更に詳細に説明する。なお、実施例及び比較例において、ビフェニルテトラカルボン酸二無水物は「ＢＰＤＡ」と略記し、パラフェニレンジアミンは「ＰＰＤ」と略記し、ピロメリット酸二無水物は「ＰＭＤＡ」と略記し、４，４'−ジアミノジフェニルエーテルは「ＯＤＡ」とＮ−メチル−２−ピロリドンは「ＮＭＰ」と略記する。
【００５６】
また、本発明で得られたポリイミド複合フィルムの動摩擦係数、及び純水に対する接触角は下記の方法で測定した。
【００５７】
（１）動摩擦係数の測定方法（図７に示す）
動摩擦係数の測定はＪＩＳＫ７１２５に準じて行った。水平なテーブル６４の上に幅８０ｍｍ長さ２００ｍｍの試験フィルム６２を固定した。その上に前記試験フィルム６２と同材質の試験フィルム６１（幅６３ｍｍ、長さ６３ｍｍ、面積４０ｃｍ2）を重ね、荷重２００ｇ（６３ｍｍ×６３ｍｍ、面積４０ｃｍ2）の重り６３を静置し重ね合わせた試験フィルム６１を１００ｍｍ／分の速度で水平に滑らせ、その荷重（動摩擦力）を測定し下記の式により動摩擦係数を計算した。６５はワイヤ、６６は滑車、６７は引張試験機のロードセルでＺの方向に巻き上げる。
動摩擦係数μD＝ＦD／ＦP
ＦD：動摩擦力（N）
ＦP：すべり片の質量によって生じる方線力（＝１．９６Ｎ）
（２）接触角の測定
協和界面化学社製商品名"ＦＡＣＥ  ＣＡ−Ｚ"測定器を用いて、２３℃の純水に対する接触角を測定した。
【００５８】
（実施例１）
（１）フッ素樹脂混合ポリイミド前駆体溶液の製造
ＢＰＤＡ１００重量部に対してＰＰＤ３９重量部をフラスコ中でＮＭＰに溶解（モノマー濃度１８．２重量％）し、２３℃の温度で６時間攪拌しながら反応させてポリイミド前駆体溶液を得た。このポリイミド前駆体溶液の回転粘度は１０００ポイズであった。なお、回転粘度は温度２３℃においてＢ型粘度計で測定した値である。次に、前記ポリイミド前駆体溶液に平均粒子径３．０μｍのＰＴＦＥ粉末（融点３２７℃：デュポン社製商品名“Ｚｏｎｙｌ  ＭＰ１１００”をポリイミド前駆体溶液中の固形分１００重量部に対して２６重量部の割合になるように添加して攪拌し、さらに平均粒子径３５μｍのＦＥＰ粉末（融点２６０℃：デュポン社製商品名“５３２−８１１０”をポリイミド前駆体溶液中の固形分１００重量部に対して４重量部の割合になるように添加して攪拌し、均一に分散させた。その後２５０メッシュのステンレス金網を用いて粗い異物を濾過し、フッ素樹脂混合ポリイミド前駆体溶液を得た。
【００５９】
（２）ポリイミド複合フィルムの成形
前記フッ素樹脂混合ポリイミド前駆体溶液を（縦：５００ｍｍ、横：３００ｍｍ、厚み３ｍｍ）の鏡面のステンレス板上に５００μｍの厚みになるようキャスティング成形した。その後、１２０℃のオーブンに入れ６０分間乾燥後、２００℃の温度まで４０分間で昇温させ、同温度で２０分間保持し、最終イミド化処理として２５０℃の温度で１０分間加熱した後、４００℃の温度まで１５分で昇温し、同温度で１０分間加熱してイミド化を完了させ、室温（２５℃）に冷却後、ステンレス板からポリイミド複合フィルムを取り外した。
【００６０】
得られた複合フィルムの厚みは５５μｍであり、このフィルムの両面の動摩擦係数の測定結果を表１に示す。またデジタルマイクロスコープ（キーエンス社製商品名“ＶＨＸ−１００”）でフィルム表面（空気に接している面）を撮影した拡大写真（１０００倍）を図５に示す。外面の白く斑点状に見える部分がＰＴＦＥ樹脂粒子であり、そのまわりに流動したような状態で析出している部分がＦＥＰ樹脂である。全体としてフッ素樹脂被膜面は、フッ素樹脂粒子に起因する粒状模様を有していることが確認できる。また、この複合フィルムの裏面（ステンレス板に接している面）の写真を図６に示す。黒く斑点状に見える部分はＰＴＦＥ樹脂が析出ものであり、まわりの白く見える部分はＦＥＰ樹脂が溶融して流動している部分である。
【００６１】
（比較例１）
実施例１の条件でポリイミド前駆体溶液にフッ素樹脂粉末を混合しない以外は実施例１と同様の条件でポリイミド複合フィルムを作製した。この複合フィルムの両面の動摩擦係数、及び接触角の測定結果を表１に示す。
【００６２】
（実施例２）
実施例１で調合したＢＰＤＡ／ＰＰＤからなるポリイミド前駆体溶液にフッ素樹脂粉末として平均粒子径３５μｍのＦＥＰ粉末（デュポン社製商品名“５３２−８１１０”のみをポリイミド前駆体溶液中の固形分１００重量部に対して３０重量部の割合になるように添加し混合しフッ素樹脂混合ポリイミド前駆体溶液を用意した。
【００６３】
その後実施例１と同様にステンレス板上にポリイミド前駆体溶液をキャスト成形し、乾燥および中間処理を実施し、最終イミド化処理として２５０℃の温度で１０分加熱した後、３００℃の温度まで５分で昇温させ３５０℃の温度で１５分間加熱し、ポリイミド複合フィルムを得た。このポリイミド複合フィルムの動摩擦係数、及び接触角の測定結果を表１に示す。
【００６４】
（実施例３）
実施例１で調合したＢＰＤＡ／ＰＰＤからなるポリイミド前駆体溶液にフッ素樹脂粉末として平均粒子径２８μｍのＰＦＡ樹脂粉末（三井デュポンフロロケミカル社製商品名“ＰＦＡ ＭＰ１０２”）のみをポリイミド前駆体溶液中の固形分１００重量部に対して３２重量部の割合になるように添加し混合しフッ素樹脂混合ポリイミド前駆体溶液を用意した。
【００６５】
その後実施例１と同様にステンレス板上に前記弗素樹脂混合ポリイミド前駆体溶液をキャスティング成形し、実施例１と同様の条件でイミド化の最高温度を４００℃で処理してポリイミド複合フィルムを得た。このフィルムの動摩擦係数、および接触角の測定結果を表１に示す。
【００６６】
（実施例４）
ＰＭＤＡ１００重量部に対してＯＤＡ７５重量部をフラスコ中でＮＭＰに溶解（モノマー濃度１８．０重量％）し、２３℃の温度で６時間攪拌しながら反応させてポリイミド前駆体溶液を得た。このポリイミド前駆体溶液の回転粘度は８００ポイズであった。回転粘度は温度２３℃においてＢ型粘度計で測定した値である。次に平均粒子径３５μｍのＦＥＰ粉末（融点２６０℃、デュポン社製商品名“５３２−８１１０”のみをポリイミド前駆体溶液中の固形分１００重量部に対して３５重量部の割合になるように添加し混合しフッ素樹脂混合ポリイミド前駆体溶液を用意した。
【００６７】
その後、実施例１と同様にステンレス板上にポリイミド前駆体溶液をキャスティング成形した。その後１２０℃のオーブンで６０分間乾燥し、２００℃まで１５分間で昇温し、同温度で２０分間加熱し、最終イミド化処理として２５０℃の温度で１０分加熱した後、３８０℃の温度まで１０分で昇温させ３８０℃の温度で１５分間加熱し、ポリイミド複合フィルムを得た。このフィルムの動摩擦係数、および接触角の測定結果を表１に示す。
【００６８】
（比較例２）
実施例１の条件で最終のイミド化温度を２５０℃に変更した以外は実施例１と同様の条件でポリイミド複合フィルムを得た。このフィルムの動摩擦係数、および接触角の測定結果を表１に示す。
【００６９】
（実施例５）
実施例１で重合したＢＰＤＡ／ＰＰＤよりなるポリイミド前駆体溶液に平均粒子径３．０μｍのＰＴＦＥ粉末（融点３２７℃：デュポン社製商品名“Ｚｏｎｙｌ  ＭＰ１１００”をポリイミド前駆体溶液中の固形分１００重量部に対して３０重量部の割合になるように添加して攪拌し均一に分散させた。その後２５０メッシュのステンレス金網を用いて粗い異物を濾過し、ＰＴＦＥ粉末混合ポリイミド前駆体溶液を用意した。
【００７０】
その後前記ＰＴＦＥ粉末混合ポリイミド前駆体溶液にさらに、酸性カーボンブラック（三菱化学（株）製、商品名「ＭＡ７８」、ＤＢＰ吸収量：７０ｃｍ3、比表面積１００ｍ2／ｇ当りの揮発分：２．６重量％）をポリイミド樹脂１００重量部に対して１７重量部、添加しポリイミド前駆体溶液中に、ＰＴＦＥ粉末，及びカーボンブラックの３成分を混合分散させたポリイミド前駆体溶液を作製した。
【００７１】
その後、前記ＰＴＦＥ粉末、カーボンブラック混合ポリイミド前駆体溶液をステンレス板上に４００μｍの厚みでキャスティング成形した。その後オーブンに入れ１２０℃で６０分間乾燥後、２００℃の温度まで４０分間で昇温させ同温度で２０分間保持した。次いで３００℃まで２０分間で昇温させ３０分間保持し、さらに３５０℃まで１５分間で昇温し、同温度で２０分間加熱しイミド化を完了させた後、オーブンから取出し冷却してＰＴＦＥ粉末、カーボンブラックが混合されたポリイミド複合フィルムを得た。
【００７２】
このポリイミド複合フィルムの厚みは３９μｍであり、印加電圧５００ｖにおける体積抵抗率は１．１×１０8Ωｃｍであった。また前駆体溶液に混合した前記ＰＴＦＥ樹脂は複合フィルムの両面に溶融析出していたが、動摩擦係数のデータではステンレス板面に接触している面よりも外面（空気に接している面）に多く析出している結果が得られた。このポリイミド複合フィルムの動摩擦係数、及び接触角の測定結果を表１に示す。このポリイミド複合フィルムは静電気の発生が少なくフィルムの取扱いが容易であった。なお体積抵抗率は、ＪＩＳ Ｃ２１５１の方法に従って、アドバンテスト社製のデジタル超高抵抗/微少電流計Ｒ８３４０/Ｒ８３４０Ａを使用し、印加時間３０秒で測定した。
【００７３】
（比較例３）
厚み２０μｍで幅２００ｍｍのポリイミドフィルム（ユーピレックス宇部興産（株）製）を用意し、プライマー（デュポン社製商品名“８５５−３００”）を厚み６μｍにコーティングし１５０℃の温度で約１０分間乾燥した後、プライマー層の表面にフッ素樹脂ディスパージョン（デュポン社製商品名“８５５−５１０”）を焼成後の厚みが１０μｍになるようにロールコーターでコーティングし、３７０℃で焼成しポリイミドフィルムの片面にフッ素樹脂をコーティングした積層フィルムを２０ｍの長さで作製した。このフィルムの動摩擦係数、及び接触角の測定結果を表１に示す。この積層フィルムを２００ｍｍ×３００ｍｍ切断したところ前記フィルムはフッ素樹脂コーティング面を内側にして直径１０ｍｍくらいの円筒状に丸まり、取扱いが難しく該積層フィルムの二次加工に支障をきたした。
【００７４】
【表１】
2007030501.tif 000003
【００７５】
表１から明らかなとおり、本発明のポリイミド複合フィルムは動摩擦係数が低く、接触角の高い複合フィルムが得られた。また、電子顕微鏡写真による観察結果からポリイミド複合フィルムの表面にフッ素樹脂が析出していることが確認できた。これらのポリイミド複合フィルムはカールや湾曲や反りがほとんど無く、取り扱いも容易でありポリイミド樹脂の耐熱性とフッ素樹脂の離型性を兼ね備えたポリイミド複合フィルムを得ることができた。
【００７６】
［産業上の利用分野］
本発明のポリイミド複合フィルムは、テープ状やシート状でＯＡ機器定着装置の耐熱性と離型性、低摺動性を必要とする部材、あるいはフッ素樹脂が溶融析出していない面に粘着剤処理した粘着性テープ、剥離フィルム、保護フィルム、電線被覆テープ、本発明のポリイミド複合フィルムを多層に積層しプリント基板材料などに適用できる。
【図面の簡単な説明】
【００７７】
【図１】本発明の一実施例におけるイミド化完結前の複合フィルムの概略断面図。
【図２】本発明の一実施例におけるイミド化完結後の複合フィルムの概略断面図。
【図３】本発明の一実施例におけるＦＥＰ添加の場合の被膜形成を示す概略断面図。
【図４】本発明の一実施例におけるＦＥＰとＰＴＦＥ混合添加の場合の被膜形成を示す概略断面図。
【図５】本発明の実施例１における複合フィルムの外表面（空気に接している面）の顕微鏡写真。
【図６】本発明の実施例１における複合フィルムの内表面（金属ベルトに接している面）の顕微鏡写真。
【図７】本発明の一実施例で用いた動摩擦係数の測定装置を示す概略断面図。
【符号の説明】
【００７８】
１０  ポリイミド複合フィルム
１１，２１  ポリイミドフィルム層
１２，２４  ＰＴＦＥ樹脂粒子
１３，２５  空気層表面側に溶融析出したＰＴＦＥ樹脂
１４，２９  金属ベルト接触面側に溶融析出したＰＴＦＥ樹脂
２２  ＦＥＰ樹脂粒子
２３  空気層表面に溶融析出したＦＥＰ樹脂
２８  金属ベルト
３０  金属ベルト面接触面側に溶融析出したＦＥＰ樹脂
【図１】
2007030501.tif 000004
【図２】
2007030501.tif 000005
【図３】
2007030501.tif 000006
【図４】
2007030501.tif 000007
【図５】
2007030501.tif 000008
【図６】
2007030501.tif 000009
【図７】
2007030501.tif 000010